(57)【要約】本発明は眩しさ防止コーティング組成物に係り、特に、アクリル系バインダー樹脂に、バインダー樹脂との屈折率差が０.２〜０.５である平均粒径０.０５〜１μｍの微粒子、および屈折率差が０.１を超えない平均粒径０.５〜３μｍの微粒子を同時に含んで眩しさ防止特性が優れているだけでなく、表面散乱を減少させ、内部での光の拡散を誘導して、内部から通過する光または情報が表面で拡散する程度を減少させることにより、高解像度表示装置への適用時に像の歪曲現象が顕著に減少し、コントラスト、像鮮明度などの特性に優れた眩しさ防止コーティング組成物に関する。【特許請求の範囲】
【請求項１】
表示装置用眩しさ防止コーティング組成物であって、
ａ）アクリル系バインダー樹脂１００重量％；
ｂ）前記アクリル系バインダー樹脂との屈折率差が０．２〜０．５である平均粒径０．５〜１μｍの微粒子２〜３０重量％；および
ｃ）前記アクリル系バインダー樹脂との屈折率差が０．１以下である平均粒径０．５〜３μｍの微粒子１〜２０重量％、
を含む眩しさ防止コーティング組成物。
【請求項２】
ａ）アクリル系バインダー樹脂であって、
ｉ）反応性オリゴマー最大８０重量％、
ｉｉ）多官能性モノマー１０〜１００重量％、および
ｉｉｉ）１種以上の二官能性または単官能性アクリレート最大３０重量％
を含むアクリル系バインダー樹脂；
ｂ）前記アクリル系バインダー樹脂との屈折率差が０．２〜０．５である平均粒径０．５〜１μｍの微粒子２〜３０重量％；
ｃ）前記アクリル系バインダー樹脂との屈折率差が０．１以下である平均粒径０．５〜３μｍの微粒子１〜２０重量％；
ｄ）開始剤０．０１〜１０重量％；および
ｅ）溶媒１０〜２００重量％
を含む請求項１記載の眩しさ防止コーティング組成物。
【請求項３】
前記バインダー樹脂との屈折率差が０．２〜０．５である平均粒径０．０５〜１μｍの微粒子が、アルミナ、水酸化アルミニウム、酸化マグネシウム、酸化アンチモンおよびシリカからなる群より選択される１種以上の物質である請求項１記載の眩しさ防止コーティング組成物。
【請求項４】
前記バインダー樹脂との屈折率差が０．１以下である平均粒径０．５〜３μｍの微粒子が、アルミナ、水酸化アルミニウム、酸化マグネシウム、酸化アンチモンおよびシリカからなる群より選択される１種以上の物質である請求項１記載の眩しさ防止コーティング組成物。
【請求項５】
前記反応性オリゴマーが、２〜６の官能基を有するウレタン変性オリゴマー、ポリエステルオリゴマーおよびエポキシオリゴマーからなる群より選択される１種以上の化合物である請求項２記載の眩しさ防止コーティング組成物。
【請求項６】
前記多官能性モノマーが、ジペンタエリトリトールヘキサアクリレート、ペンタエリトリトールテトラアクリレート、ペンタエリトリトールトリアクリレートおよびトリメチレンプロピルトリアクリレートからなる群より選択される１種以上の化合物である請求項２記載の眩しさ防止コーティング組成物。
【請求項７】
前記二官能性または単官能性アクリレートが、エチルアクリレート、ブチルアクリレート、イソボニルアクリレート、オクタデシルアクリレート、２−ヒドロキシエチルアクリレート、メチルメタクリレート、ブチルメタクリレート、ヘキサンジオールジアクリレート、ジプロピレングリコールジアクリレート、トリエチレングリコールジアクリレート、トリプロピレングリコールジアクリレートおよびメタクリレートからなる群より選択される１種以上の化合物である請求項２記載の眩しさ防止コーティング組成物。
【請求項８】
前記開始剤が、過酸化ベンゾイル、１−ヒドロキシシクロヘキシルフェニルケトン、ベンジルジメチルケタール、ヒドロキシジメチルアセトフェノン、ベンゾイン、ベンゾインメチルエーテル、ベンゾインエチルエーテル、ベンゾインイソプロピルエーテルおよびベンゾインブチルエーテルからなる群より選択される１種以上の化合物である請求項２記載の眩しさ防止コーティング組成物。
【請求項９】
前記溶媒が、メタノール、エタノール、イソプロパノール、メチルアセテート、エチルアセテート、ブチルアセテート、メチルエチルケトン、メチルイソブチルケトン、アセトン、メチルセロソルブ、エチルセロソルブ、ブチルセロソルブ、ジメチルホルムアミドおよびテトラヒドロフランからなる群より選択される１種以上の化合物である請求項２記載の眩しさ防止コーティング組成物。
【請求項１０】
レベリング剤、湿潤剤および消泡剤からなる群より選択される１種以上の添加剤を追加的に含む請求項１または２記載の眩しさ防止コーティング組成物。
【請求項１１】
請求項１記載の眩しさ防止コーティング組成物を基材にコーティングした眩しさ防止フィルム。
【請求項１２】
前記基材がトリアセチルセルロース、ポリエステルフィルム、ポリメチルメタクリレート（ＰＭＭＡ）およびポリカーボネート（ＰＣ）からなる群より選択される請求項１１記載の眩しさ防止フィルム。
【請求項１３】
前記フィルムの内部拡散ヘイズが１５〜４０であり、表面ヘイズが１５以下である請求項１１記載の眩しさ防止フィルム。
【請求項１４】
請求項１記載の眩しさ防止コーティング組成物がコーティングされた眩しさ防止シート。
【発明の詳細な説明】
【技術分野】
【０００１】
本発明は眩しさ防止コーティング組成物に関し、より詳しくは、眩しさ防止特性が優れ、高解像度表示装置に適用すると像の歪曲現象が顕著に減少し、コントラスト、像鮮明度などの特性に優れた眩しさ防止コーティング組成物に関するものである。
【背景技術】
【０００２】
情報化社会の到来とともに、さまざまな大きさや型の表示装置が、テレビ、ノートブック、ＰＣ、携帯電話、時計、額縁などについて開発されている。しかし、このような表示装置が蛍光や太陽光などの外部の光に暴露された場合に問題を起こす恐れがあり、それは、たとえば、入射光が表示装置の表面から一方向に反射する場合、像のコントラストが落ち易く、目の疲労感を感じたり頭痛の原因となることである。
【０００３】
従来はこのような問題を解決するために、基材の凹凸形成によって表面散乱を誘導し、外光の拡散を実現する方法が用いられてきた。日本国特開昭５９−５８０３６号公報、特開平６−１８７０６号公報、特開平９−１２７３１２号公報などは、熱硬化性樹脂にシリカなどの凝集性微粒子や樹脂ビーズを添加したり、被覆表面にエンボス処理を施すことによって、表面に凹凸を形成して、表面での光の乱反射を実現する方法を開示している。
【０００４】
これらの技術は、眩しさ防止効果が非常に優れる反面、高解像度表示装置に適用するときには像の歪曲現象が激しくなるという問題点がある。また、日本国特開平７−１８１３０６号公報および特開平１０−２０１０３号公報は、高解像度表示装置に適用可能な微細な表面粗さを有する眩しさ防止フィルムを開示する。この方法では像の歪曲現象は軽減したが、依然としてコントラストが低下するなどの問題点は解決されなかった。
【０００５】
したがって、眩しさ防止効果が優れているだけでなく、高解像度表示装置に適用すると像の歪曲現象が著しく減少し、コントラスト、像鮮明度などの特性に優れたコーティング組成物の開発が非常に必要とされていた。
【発明の開示】
【０００６】
本発明の目的は、眩しさ防止効果が優れているだけでなく、高解像度表示装置に適用すると像の歪曲現象が著しく減少し、コントラスト、像鮮明度などの特性に優れた眩しさ防止コーティング組成物を提供することにある。
【０００７】
前記目的を達成するために本発明は、優れた眩しさ防止効果を有する表示装置用眩しさ防止コーティング組成物であって、
ａ）アクリル系バインダー樹脂１００重量％
ｂ）前記ａ）のアクリル系バインダー樹脂との屈折率差が０.２〜０.５である、平均粒径０.０５〜１μｍの微粒子２〜３０重量％；および
ｃ）前記ａ）のアクリル系バインダー樹脂との屈折率差が０.１以下である平均粒径０.５〜３μｍの微粒子１〜２０重量％、
を含む眩しさ防止コーティング組成物を提供する。
【発明を実施するための最良の形態】
【０００８】
本発明者らは、眩しさ防止特性のほかに、表示装置に適用すると、像の歪曲現象が著しく減少し、コントラスト、像鮮明度などの特性に優れた眩しさ防止コーティング組成物について研究を続けてきた。そのなかで、バインダー樹脂中に、バインダー樹脂との屈折率差が０.２〜０.５である微粒子と、屈折率差が０.１以下である微粒子とを添加することで、コーティング組成物が、眩しさ防止効果に優れており、高解像度表示装置に適用すると像歪曲現象が著しく減少し、コントラスト、像鮮明度などの特性に優れることを見出した。
【０００９】
コーティング層と大気との間の屈折率差が大きいので、表示装置から透過される像はコーティング層のもっとも外側の表面において大きく屈折して、そして透過された像の間の干渉を生じる。しかし、フィルム内部のフィラーとマトリックスとの間の屈折率差は、コーティング層と大気との差よりは少ないので像間の干渉が減少する。本発明のコーティング組成物は、像歪曲の最小化とともに優れた眩しさ防止特性を提供するため、平均表面粗さが０.１〜０.３μｍでなければならない。
【００１０】
また、高解像度表示装置に適用するためには、フィルム内部と表面での光の拡散程度の制御が重要である。とくに、内部拡散ヘイズが１５〜４０であり、表面ヘイズが１５以下であると、コーティングフィルムが優れた眩しさ防止と歪曲現象最小化を示す。内部拡散ヘイズは、バインダーとの屈折率差が０.２〜０.５である微粒子の含量および大きさによって影響を受け、表面拡散ヘイズは表面粗さによって決定され、このためには、２種類の微粒子が必要となる。
【００１１】
本発明は、アクリル系バインダー樹脂、そのバインダーとの屈折率差が０.２〜０.５である平均粒径０.０５〜１μｍの微粒子、および屈折率差が０.１以下である平均粒径０.５〜３μｍの微粒子を含むコーティング組成物によって特徴づけられる。
【００１２】
本発明に用いる前記バインダー樹脂との屈折率差が０.２〜０.５である平均粒径０.０５〜１μｍの微粒子、および屈折率差が０.１以下である平均粒径０.５〜３μｍの微粒子は、アルミナ（屈折率１.７７）、水酸化アルミニウム（屈折率１.５８）、酸化マグネシウム（屈折率１.７４）、酸化アンチモン（屈折率２.１８）またはシリカ（屈折率１.４８）などを用いることができ、バインダーの屈折率に応じて選択できる。
【００１３】
前記バインダー樹脂との屈折率差が０.２〜０.５である平均粒径０.０５〜１μｍの微粒子は、バインダー樹脂１００重量％に対して２〜３０重量％含まれることが好ましい。前記微粒子の平均粒径が０.０５μｍ未満であると光の拡散効果がなくなる問題点があり、１μｍを超えると光の滲み性が増加する問題点がある。
【００１４】
前記バインダー樹脂との屈折率差が０.１以下である平均粒径０.５〜３μｍの微粒子は、バインダー樹脂１００重量％に対して１〜２０重量％含まれることが好ましい。前記微粒子の平均粒径が３μｍを超えると光の滲み性が増加する問題点がある。
【００１５】
また、本発明に用いられる前記アクリル系バインダー樹脂は、ｉ）反応性オリゴマー最大８０重量％、ii）多官能性モノマー１０〜１００重量％、およびiii）１種以上の二官能性または単官能性アクリレート最大３０重量％を含むことが好ましい。
【００１６】
前記反応性オリゴマーは、通常２〜６の官能基を有するウレタン変性オリゴマー、ポリエステルオリゴマー、エポキシオリゴマーなどを用いることができる。その含量はアクリル系バインダー樹脂１００重量％に対して最大８０重量％使用される。８０重量％を超えると、耐摩耗性や耐擦傷性が低下する問題点がある。
【００１７】
前記多官能性モノマーは、ジペンタエリトリトールヘキサアクリレート、ペンタエリトリトールテトラアクリレート、ペンタエリトリトールトリアクリレート、トリメチレンプロピルトリアクリレートなどの３つ以上の官能基を有するアクリルが用いられ得る。その含量は、アクリル系バインダー樹脂１００重量％に対して最大１０重量％含まれる。１０重量％未満であると、耐摩耗性と耐擦傷性が低下する問題点がある。
【００１８】
前記二官能性または単官能性アクリレートおよびメタクリレートは、コーティング液の粘度を低く維持しながらコーティングフィルムの柔軟性を付与する役割を果たす。エチルアクリレート、ブチルアクリレート、イソボニルアクリレート、オクタデシルアクリレート、２−ヒドロキシエチルアクリレートなどの単官能性アクリレート類；メチルメタクリレート、ブチルメタクリレートなどの単官能性メタクリレート類；ヘキサンジオールジアクリレート、ジプロピレングリコールジアクリレート、トリエチレングリコールジアクリレート、トリプロピレングリコールジアクリレートなどの二官能性アクリレート類；または二官能性メタクリールレート類が使用され得る。その含量は、アクリル系バインダー樹脂１００重量％に対して最大３０重量％含まれるのが好ましい。
【００１９】
本発明のコーティング組成物には、開始剤と溶媒も添加される。
【００２０】
前記開始剤は、熱重合開始剤または紫外線重合開始剤を用いることができる。熱重合開始剤としては、過酸化ベンゾイルおよびＡＩＢＮなどのアゾ化合物の過酸化物を用いることができ、前記紫外線重合開始剤としては、１−ヒドロキシシクロヘキシルフェニルケトン、ベンジルジメチルケタール、ヒドロキシジメチルアセトフェノン、ベンゾイン、ベンゾインメチルエーテル、ベンゾインエチルエーテル、ベンゾインイソプロピルエーテル、ベンゾインブチルエーテルなどを用いることができる。その含量は開始剤の含量は、バインダー樹脂１００重量％に対して０.０１〜１０重量％含まれるのが好ましい。
【００２１】
前記溶媒は、コーティング性および基材に対する付着性を付与するために用いられ、メタノール、エタノール、イソプロパノールなどのアルコール類；メチルアセテート、エチルアセテート、ブチルアセテートなどのアセテート類；メチルエチルケトン、メチルイソブチルケトン、アセトンなどのケトン類；メチルセロソルブ、エチルセロソルブ、ブチルセロソルブなどのセロソルブ類；ジメチルホルムアミド；またはテトラヒドロフランなどを用いることができる。その含量は、バインダー樹脂１００重量％に対して１０〜２００重量％含まれるのが好ましい。
【００２２】
本発明の組成物は、コーティング性などの他の特性を付与するために、さらにレベリング剤、湿潤剤、消泡剤などを含むことができる。
【００２３】
本発明によって製造されたコーティング液は様々な種類の基材に適用することができる。基材の種類としては、たとえば、トリアセチルセルロース、ポリエステルなどの透明フィルム、またはポリメチルメタクリレート（ＰＭＭＡ）、ポリカーボネート（ＰＣ）などの透明シートが使用され得る。また、本発明の眩しさ防止コーティング組成物は、その組成物が、ＬＣＤ用偏光板、ＲＰＴＶ用保護フィルター、コンピュータ使用者用の眼プロテクターなどの表示装置用製品に適用すると効果的である。
【００２４】
本発明のコーティング組成物はロールコーティングによってフィルム上にコーティングされる。ロールコーティングの具体例としては、グラビアコーティング、リバースグラビアコーティング、コンマコーティング、リバースコンマコーティング、リブコーティング、ワイヤーバーコーティング方法など使用され得る。シートに適用する場合には、ディップコーティング、スプレーコーティング、フローコーティング、スピンコーティングなどが使用され得る。コーティングフィルムの厚さは１〜２０μｍが好ましく、適用分野に応じて変えることができる。コーティングされた基材は５０〜８０℃のオーブンで予備乾燥して溶媒を揮発させた後、紫外線硬化機で硬化される。この時の紫外線照射量は４００〜２０００ｍＪ／ｃｍ2が好ましい。
【００２５】
以下、本発明の理解のために好ましい実施例を説明するが、以下の実施例は本発明を例示するのみであり、本発明の範囲は以下の実施例に限定されない。
【実施例】
【００２６】
実施例１
ジペンタエリトリトールヘキサアクリレート（ＤＰＨＡ）８０重量％および２−ヘキサンジオールアクリレート（２−ＨＥＡ）２０重量％を含むバインダー樹脂に、微粒子として屈折率が１.７７である平均粒径１μｍのアルミナ（ＡＬ−４１ＤＢＭ−０１、住友化学）１０重量％、紫外線重合開始剤として２−ヒドロキシシクロヘキシルフェニルケトン２重量％、溶媒としてイソプロピルアルコール２０重量％、エチルアセテート２０重量％、およびブチルセロソルブ２０重量％、湿潤剤（Ｔｅｇｏ４５３、テゴ社）０.３重量％、レベリング剤（ＢＹＫ  ３００、ＢＹＫ社）０.３重量％を混合した。このときのバインダー樹脂の屈折率は１.４８であった。
【００２７】
前記混合したコーティング液をミリング装置を用いて分散させ、アルミナの最終平均粒径を０.４μｍに調節した。
【００２８】
イソプロピルアルコール３０重量％およびブチルセロソルブ１０重量％に、屈折率が１.４８である平均粒径１μｍのシリカ７重量％を分散させ、前記アルミナが分散されたコーティング液と混合して、眩しさ防止用コーティング組成物を製造した。
【００２９】
実施例２
ジペンタエリトリトールヘキサアクリレート（ＤＰＨＡ）８０重量％および２−ヘキサンジオールアクリレート（２−ＨＥＡ）２０重量％を含むバインダー樹脂に、微粒子として屈折率が１.７４である平均粒径４μｍの酸化マグネシウム（Premier社）１０重量％、紫外線重合開始剤として２−ヒドロキシシクロヘキシルフェニルケトン２重量％、溶媒としてイソプロピルアルコール２０重量％、エチルアセテート２０重量％、およびブチルセロソルブ２０重量％、湿潤剤（Ｔｅｇｏ４５３、テゴ社）０.３重量％、レベリング剤（ＢＹＫ  ３００、ＢＹＫ社）０.３重量％を混合した。このときのバインダー樹脂の屈折率は１.４８であった。
【００３０】
前記混合したコーティング液をミリング装置を用いて分散させ、酸化マグネシウムの最終平均粒径を０.６μｍに調節した。
【００３１】
イソプロピルアルコール３０重量％、ブチルセロソルブ１０重量％に、屈折率が１.４８である平均粒径１μｍのシリカ７重量％を分散させ、前記酸化マグネシウムが分散されたコーティング液と混合して、眩しさ防止用コーティング組成物を製造した。
【００３２】
比較例１
ジペンタエリトリトールヘキサアクリレート（ＤＰＨＡ）８０重量％および２−ヘキサンジオールアクリレート（２−ＨＥＡ）２０重量％を含むバインダー樹脂に、微粒子として屈折率が１.４８である平均粒径１μｍのシリカ１０重量％、紫外線重合開始剤として２−ヒドロキシシクロヘキシルフェニルケトン２重量％、溶媒としてイソプロピルアルコール５０重量％、エチルアセテート２０重量％、およびブチルセロソルブ３０重量％、湿潤剤（Ｔｅｇｏ  ４５３、テゴ社）０.３重量％、レベリング剤（ＢＹＫ  ３００、ＢＹＫ社）０.３重量％を混合した。このときのバインダー樹脂の屈折率は１.４８であった。
【００３３】
比較例２
ジペンタエリトリトールヘキサアクリレート（ＤＰＨＡ）８０重量％および２−ヘキサンジオールアクリレート（２−ＨＥＡ）２０重量％を含むバインダー樹脂に、微粒子として屈折率が１.５８である平均粒径１μｍの水酸化アルミニウム１０重量％、および屈折率が１.４８である平均粒径１μｍのシリカ７重量％、紫外線重合開始剤として２−ヒドロキシシクロヘキシルフェニルケトン２重量％、溶媒としてイソプロピルアルコール５０重量％、エチルアセテート２０重量％、およびブチルセロソルブ３０重量％、湿潤剤（Ｔｅｇｏ  ４５３、テゴ社）０.３重量％、レベリング剤（ＢＹＫ  ３００、ＢＹＫ社）０.３重量％を混合した。このときのバインダー樹脂の屈折率は１.４８であった。
【００３４】
実験例
実施例１および２ならびに比較例１および２で製造したコーティング組成物を、トリアセチルセルロースフィルムに５番ワイヤーバーでコーティングした。これを５０℃のオーブンで２分間乾燥し、１Ｊ／ｃｍ2のＵＶエネルギーで硬化した。コーティングされたフィルムの光沢（gloss）、ヘイズ、内部ヘイズ、表面ヘイズ、透過率、像鮮明度、スパークル現象、黒濃度などの物性を以下のような方法で評価した。その結果を表１に示した。
ａ）ヘイズおよび透過率−ＨＲ−１００（Ｍｕｒａｋａｍｉ社）を利用して測定した。
【００３５】
内部ヘイズは、フィルムの表面にセロファンを付着させて、フィルムの粗さを取り除いた後に測定した。表面ヘイズは、総ヘイズ値から内部拡散ヘイズ値を差し引いて得た。
ｂ）像鮮明度−ＩＣＭ−１（Ｓｕｇａ社）の機器を用いた。４個のスリット（０.１２５ｍｍ、０.２５ｍｍ、０.５ｍｍおよび２.０ｍｍ）を通過した像の鮮明度を合算して評価した。このとき、合算した値が高いほど鮮明度が良い。
ｃ）スパークル現象−ＬＣＤモジュールにフィルムを付着させた後、肉眼で観察した。
ｄ）黒濃度−フィルム後面に黒いテープを付着させた後、マクベスＲＤ１９８で評価した。
【００３６】
【表１】
2005517760.tif 000002
【００３７】
前記表１によれば、バインダー樹脂に、バインダー樹脂との屈折率差が０.２〜０.５である平均粒径０.０５〜１μｍの微粒子と、屈折率差が０.１以下である平均粒径０.５〜３μｍの微粒子とを同時に含む本発明のコーティング液組成物（実施例１および２）は、透過度、ヘイズ、像鮮明度、およびスパークル現象が、比較例１〜２のコーティング液に比して優れていることが理解できる。
【００３８】
以上に説明したとおり、本発明の眩しさ防止コーティング組成物は、眩しさ防止特性が優れているだけでなく、表面散乱を減少させ、内部からの光の拡散を誘導して、内部から通過する光または情報が表面に滲む程度を減少させることにより、高解像度表示装置に適用すると、像の歪曲現象が著しく減少し、コントラスト、像鮮明度などの特性に優れた効果がある。
【手続補正書】
【提出日】平成16年3月22日(2004.3.22)
【手続補正１】
【補正対象書類名】特許請求の範囲
【補正対象項目名】全文
【補正方法】変更
【補正の内容】
【特許請求の範囲】
【請求項１】
表示装置用眩しさ防止コーティング組成物であって、
ａ）アクリル系バインダー樹脂１００重量％；
ｂ）前記アクリル系バインダー樹脂との屈折率差が０．２〜０．５である平均粒径０．５〜１μｍの無機微粒子２〜３０重量％；および
ｃ）前記アクリル系バインダー樹脂との屈折率差が０．１以下である平均粒径０．５〜３μｍの無機微粒子１〜２０重量％、
を含む眩しさ防止コーティング組成物。
【請求項２】
ａ）アクリル系バインダー樹脂であって、
ｉ）反応性オリゴマー最大８０重量％、
ｉｉ）多官能性モノマー１０〜１００重量％、および
ｉｉｉ）１種以上の二官能性または単官能性アクリレート最大３０重量％
を含むアクリル系バインダー樹脂；
ｂ）前記アクリル系バインダー樹脂との屈折率差が０．２〜０．５である平均粒径０．５〜１μｍの無機微粒子２〜３０重量％；
ｃ）前記アクリル系バインダー樹脂との屈折率差が０．１以下である平均粒径０．５〜３μｍの無機微粒子１〜２０重量％；
ｄ）開始剤０．０１〜１０重量％；および
ｅ）溶媒１０〜２００重量％
を含む請求項１記載の眩しさ防止コーティング組成物。
【請求項３】
前記ｂ）無機微粒子が、アルミナ、水酸化アルミニウム、酸化マグネシウム、酸化アンチモンおよびシリカからなる群より選択される請求項１または２記載の眩しさ防止コーティング組成物。
【請求項４】
前記ｃ）無機微粒子が、アルミナ、水酸化アルミニウム、酸化マグネシウム、酸化アンチモンおよびシリカからなる群より選択される請求項１または２記載の眩しさ防止コーティング組成物。
【請求項５】
前記反応性オリゴマーが、２〜６の官能基を有するウレタン変性オリゴマー、ポリエステルオリゴマーおよびエポキシオリゴマーからなる群より選択される１種以上の化合物である請求項２記載の眩しさ防止コーティング組成物。
【請求項６】
前記多官能性モノマーが、ジペンタエリトリトールヘキサアクリレート、ペンタエリトリトールテトラアクリレート、ペンタエリトリトールトリアクリレートおよびトリメチレンプロピルトリアクリレートからなる群より選択される１種以上の化合物である請求項２記載の眩しさ防止コーティング組成物。
【請求項７】
前記二官能性または単官能性アクリレートが、エチルアクリレート、ブチルアクリレート、イソボニルアクリレート、オクタデシルアクリレート、２−ヒドロキシエチルアクリレート、メチルメタクリレート、ブチルメタクリレート、ヘキサンジオールジアクリレート、ジプロピレングリコールジアクリレート、トリエチレングリコールジアクリレート、トリプロピレングリコールジアクリレートおよびメタクリレートからなる群より選択される１種以上の化合物である請求項２記載の眩しさ防止コーティング組成物。
【請求項８】
前記開始剤が、過酸化ベンゾイル、１−ヒドロキシシクロヘキシルフェニルケトン、ベンジルジメチルケタール、ヒドロキシジメチルアセトフェノン、ベンゾイン、ベンゾインメチルエーテル、ベンゾインエチルエーテル、ベンゾインイソプロピルエーテルおよびベンゾインブチルエーテルからなる群より選択される１種以上の化合物である請求項２記載の眩しさ防止コーティング組成物。
【請求項９】
前記溶媒が、メタノール、エタノール、イソプロパノール、メチルアセテート、エチルアセテート、ブチルアセテート、メチルエチルケトン、メチルイソブチルケトン、アセトン、メチルセロソルブ、エチルセロソルブ、ブチルセロソルブ、ジメチルホルムアミドおよびテトラヒドロフランからなる群より選択される１種以上の化合物である請求項２記載の眩しさ防止コーティング組成物。
【請求項１０】
レベリング剤、湿潤剤および消泡剤からなる群より選択される１種以上の添加剤を追加的に含む請求項１または２記載の眩しさ防止コーティング組成物。
【請求項１１】
請求項１または２記載の眩しさ防止コーティング組成物を基材にコーティングした眩しさ防止フィルム。
【請求項１２】
前記基材がトリアセチルセルロース、ポリエステルフィルム、ポリメチルメタクリレート（ＰＭＭＡ）およびポリカーボネート（ＰＣ）からなる群より選択される請求項１１記載の眩しさ防止フィルム。
【請求項１３】
前記フィルムの内部拡散ヘイズが１５〜４０であり、表面ヘイズが１５以下である請求項１１記載の眩しさ防止フィルム。
【請求項１４】
請求項１または２記載の眩しさ防止コーティング組成物がコーティングされた眩しさ防止シート。
【国際調査報告】
2005517760.tif 000003
2005517760.tif 000004